(57)【特許請求の範囲】
【請求項１】
ポリアミド微粒子の表面に、局在プラズモン（ＬＰＲ）吸収による発色を生じ、かつ含窒素高分子で保護された金属微粒子が担持された着色ポリアミド微粒子の製造方法であって、
ポリアミド微粒子を分散させた溶液中で、含窒素高分子の共存下に金属種を含むイオンを還元することにより、還元により生成した金属微粒子が前記含窒素高分子に被覆された状態でポリアミド粒子表面に担持されることを特徴とする着色ポリアミド微粒子の製造方法。
【請求項２】
ポリアミド微粒子の平均一次粒子径が０．１〜５０μｍの範囲にある請求項１に記載の着色ポリアミド微粒子の製造方法。
【請求項３】
金属微粒子の平均一次粒子径が０．００１〜０．５μｍの範囲にある請求項１又は２に記載の着色ポリアミド微粒子の製造方法。
【請求項４】
金属微粒子の含有量が、０．０１〜２０質量％の範囲にある請求項１〜３のいずれかに記載の着色ポリアミド微粒子の製造方法。
【請求項５】
含窒素高分子がポリエチレンイミンである請求項１〜４のいずれかに記載の着色ポリアミド微粒子の製造方法。
【請求項６】
金属微粒子が、金、銀、銅またはそれらの複合体からなる微粒子である請求項１〜５のいずれかに記載の着色ポリアミド微粒子の製造方法。
【請求項７】
ポリアミド微粒子が多孔質構造からなる請求項１〜６のいずれかに記載の着色ポリアミド微粒子の製造方法。
【発明の詳細な説明】
【技術分野】
【０００１】
本発明は、ポリアミド微粒子の表面に、局在プラズモン（ＬＰＲ）吸収による発色を生じ、かつ含窒素高分子で保護された金属微粒子が安定的に担持された着色ポリアミド微粒子およびその製造方法に関するものである。
【背景技術】
【０００２】
ポリアミド粉末は、化粧品原料として、例えばファンデーションやアイシャドー、アイライナー、口紅、等の伸びやすべりなどの触感を向上する材料として、一般的に良く用いられている。これらの化粧品組成物には、ポリアミド粉末以外に、それぞれの機能に応じて無機固体粉体や他の有機固体粉体および液体成分が含まれており、着色が必要な場合には、さらに顔料や有機色素を均一に混合分散する必要がある。
しかしながら、多くの場合、これら顔料や着色色素は別々に混合分散されるために、有機色素や顔料等が遊離して製品の安定性に問題が生じることがあった。
【０００３】
これらを防ぐため、あらかじめ無機化合物、例えばジルコニウム化合物、バリウム化合物またはアルミニウム化合物等に、有機色素である、赤色２０１号、赤色２０２号、赤色２０４号、赤色２０５号、赤色２２０号、赤色２２６号、赤色３号、赤色４号、黄色２０５号、黄色４０１号、橙色２０３号、橙色２０４号、青色４０４号、緑色３号他の法定色素を着色させたレーキがある。これらのレーキは、色の選択肢が豊富であるものの、有機色素の水に対する溶出性が高いために、組成物中の水の存在や使用中の汗により色落ちを生じ、皮膚が色素で染まってしまうなどの問題点があった。
【０００４】
また、ポリアミド粉体にこれら有機色素を着色する技術も明らかにされている。例えば市販のポリアミド粉末を一般的なナイロン繊維やナイロン織布を有機酸性色素にて染色させる方法と同様に染着させる方法が開示されている（特許文献１参照）。これによると染着による色素の固定により、水に対する溶出性が低くなる事が示されているが、それでも尚若干の色落ちがあることが指摘されている。
【０００５】
一方、化粧品色材として、金属微粒子の局所プラズモン吸収を利用した色材を無機材料および有機材料などの担持体に付着させる技術が開発されている。例えば、塩化金酸を還元したときに得られる金粒子をその生成と同時にマイカやタルクなどの担体表面に付着させることにより、化学的に安定で、色のばらつきのない優雅な高級感のある着色化粧品材料が得られている（特許文献２参照）。
しかしながら、担持体表面にコーティングされた金粒子は、還元状態では担体表面に付着するが、反応終了後の洗浄工程で徐々に外れてしまうという問題があり、そのため安定的に金を担持させるためには、金をコーティング後にさらに表面処理剤を用いて金を担持表面に固定する必要があった。
【０００６】
このため、還元ざれた金属微粒子を特定の官能基を持った保護高分子で被覆するまたは高分子量顔料分散物により保護することにより、安定した金属コロイド溶液または乾燥体が作成でき、これらを色材または塗料として、樹脂と混練することにより着色樹脂組成物が得られている（特許文献３又は４参照）。
【０００７】
【特許文献１】特開２００２−３３２２１１号公報
【特許文献２】特開平１−２１５８６５号公報
【特許文献３】特開２０００−２８１７９７号公報
【特許文献４】特開平１１−８０６４７号公報
【発明の開示】
【発明が解決しようとする課題】
【０００８】
着色後に水などによって色落ちが起こりにくく、さらに鮮やかな色合いが安定して保たれる着色ポリアミド粉末を得るためには、有機色素よりも金属微粒子の局所プラズモン吸収を利用した色材を用いることが望ましいが、特許文献４などのように一度金属コロイド溶液を調整後に、これらを色材または塗料をとして、既に形状の固定化されたポリアミドの粉末の着色を試みても、十分な着色は得られないことが判明した。
【０００９】
従って、本発明の目的は、着色後の安定性の高い金属微粒子の局所プラズモン吸収を利用した色材を、既に形状の固定化されたポリアミド粉末に対して安定的に簡単に着色させた着色ポリアミド微粒子を提供することにある。
【課題を解決するための手段】
【００１０】
本発明者は、上記課題を解決するために鋭意研究した結果、本発明をなすに至った。すなわち本発明は以下のとおりである。
ポリアミド微粒子の表面に、局在プラズモン（ＬＰＲ）吸収による発色を生じる含窒素高分子で保護された金属微粒子が、安定的に担持されていることを特徴とする着色ポリアミド微粒子および製造方法である。
【００１１】
本発明の着色ポリアミド微粒子の好ましい態様は、次のとおりである。
（１）着色されるポリアミド微粒子の平均一次粒子径が０．１〜５０μｍの範囲にある。
（２）ポリアミド微粒子に担持される金属微粒子の平均一次粒子径が０．００１〜０．５μｍの範囲にある。
（３）ポリアミド微粒子に担持される金属微粒子の含有量が、０．０１〜２０質量％の範囲にある。
（４）ポリアミド微粒子に担持される金属微粒子を保護している含窒素高分子がポリエチレンイミンである。
（５）ポリアミド微粒子に担持される金属微粒子が、金、銀、銅またはそれらの複合体からなる微粒子である。
（６）着色されるポリアミド微粒子が多孔質構造からなる。
【発明の効果】
【００１２】
本発明の着色ポリアミド微粒子は、金属微粒子がポリアミド粒子表面に担持された後、水分などによって後から金属微粒子が溶出や離脱することなく安定して固着されているので、触媒担持体、化粧品、電子分野の光学部品、塗料用、医療用の機能性粒子として有利に供給することができる。
【発明を実施するための最良の形態】
【００１３】
本発明は、ポリアミド微粒子の表面に、局在プラズモン（ＬＰＲ）吸収による発色を生じる含窒素高分子で保護された金属微粒子が、安定的に担持された着色ポリアミド微粒子およびその製造方法に関するものである。
【００１４】
本発明におけるポリアミド微粒子は、真球状、略球状、勾玉形状、もしくはダンベル形状の単体もしくは混合物であるが、その７０質量％以上、好ましくは８０質量％以上、さらに好ましくは９０質量％以上が一種類の粒子形状で構成された均一な粒子であるが望ましい。７０質量％より低い場合、粒子形状のばらつきにより、金属微粒子を均一に担持できない場合がある。
【００１５】
本発明におけるポリアミド微粒子は、数平均粒子径が０．１〜５０μｍ、好ましくは１．０〜２５μｍが好ましい。数平均粒子径が０．１μｍより小さいと、二次凝集力が強く、取り扱い操作が悪くなる。５０μｍより大きいと化粧料として取り扱う際、皮膚への付着性が落ち、ざらつき感が増すことが有る。
【００１６】
本発明におけるポリアミド微粒子の粒子径分布指数（ＰＤＩ）は、１．０〜２．０好ましくは、１．０〜１．５である。数平均粒子径に対する体積平均粒子径の比（粒度分布指数ＰＤＩ）が２．０より大きいと粒子径分布が広くなる。均一な粒子径は、機能材料や電子材料に適用する場合、予期した以上の物理的化学的性質が発現することがあり好ましい。
【００１７】
本発明におけるポリアミド微粒子は、非孔質構造以外にも多孔質構造をもつ粒子も適用できる。特に多孔質構造をもつポリアミド多孔質微粒子は、同じ粒子径の非孔質状ポリアミド粒子と比較して、比表面積が大きいため、多くの金属微粒子を担持できるので好ましい。
【００１８】
ポリアミド微粒子のＢＥＴ比表面積は、０．１〜８０ｍ２／ｇ好ましくは、０．５〜５０ｍ２／ｇ、さらに好ましくは、１〜４０ｍ２／ｇである。比表面積が０．１ｍ２／ｇより低いと、金属微粒子を十分に担持することが出来ない。比表面積が大きいほど金属微粒子をより多く担持することができる。
【００１９】
ポリアミド微粒子がポリアミド多孔質微粒子の場合の平均細孔径は、０．００５〜０．５μｍ好ましくは、０．０１〜０．３μmである。平均細孔径が０．００５μｍより小さい場合、金属微粒子を細孔内に十分に担持することが出来ない．また、０．５μｍより大きい場合、粉体の力学的強度が弱くなることがある。
【００２０】
ポリアミド微粒子がポリアミド多孔質微粒子の場合の空孔率は３０％〜７０％であることが好ましい。空孔率が３０％よりも低いと金属微粒子を十分に内部に担持できなくなる。７０％より大きいと、ポリアミド多孔質微粒子の均一な形状が保てなくなり、取り扱いが悪くなることがある。 
【００２１】
本発明に用いるポリアミドは、公知の種々のものを挙げることができる。例えば、環状アミドの開環重合、あるいはジカルボン酸とジアミンの重縮合で得られる。モノマーとしては、ε−カプロラクタム、ω−ラウロラクタム等の環状アミドを開環重合して得られる結晶性ポリアミド、ε−アミノカプロン酸、ω−アミノドデカン酸、ω−アミノウンデカン酸などのアミノ酸の重縮合、または蓚酸、アジピン酸、セバシン酸、テレフタル酸、イソフタル酸、１，４−シクロヘキシルジカルボン酸などのジカルボン酸および誘導体とエチレンジアミン、ヘキサメチレンジアミン、１，４−シクロヘキシルジアミン、ｍ−キシリレンジアミン、ペンタメチレンジアミン、デカメチレンジアミンなどのジアミンを重縮合して得られるものなどである。具体的には、ポリアミド６、ポリアミド６６、ポリアミド１１、ポリアミド１２、ポリアミド６１０、ポリアミド６６／６Ｔ（Ｔはテレフタル酸成分を表す）などである。また上記ポリアミドの混合物であってもよい。特に好ましくは、脂肪族ポリミドであり、ポリアミド６、ポリアミド６６、およびポリアミド１２、およびこれらの共重合体が好ましい。
【００２２】
本発明に用いるポリアミド粒子は、上記のポリアミドを用いて作られた粒子であれば問題なく使用できる。市販で手に入れることができる粒子としては、例えば、東レ（株）のＳＰ−５００、シントーファイン（株）のＨＫ−５０００、ガンツ化成（株）のガンツパール、アルケマＩＮＣ．のＯＲＧＡＳＯＬなどが挙げられる。また、ポリアミド多孔質微粒子としては、特開２００５−１２０２０３等で示されたポリアミド多孔質微粒子が挙げられる。
【００２３】
本発明における金属微粒子は、一次粒子径が０．００１〜０．５μｍの範囲にあって、その形状は球状、不定形状、塊状、針状、棒状など特に制限されるものではないが、純粋な色調を得るためには粒子の一次粒子径、形状が揃っていることが好ましい。０．００１μｍより小さい金属微粒子は、金属性を示さないため、プラズモン共鳴を示さないため着色しない。０．５μｍより大きい微粒子は、微粒子性を示さないためプラズモン共鳴を示さないため着色しない。また、ポリアミド微粒子との粒径差が無いためにポリアミド微粒に担持が困難である。
【００２４】
本発明における金属微粒子の含有量が、０．００１〜２０質量％の範囲にあるのが好ましい。さらに、好ましくは０．０１〜１０質量％が好ましい。０．００１％以下では、金属微粒子のプラズモン共鳴による着色が充分でない。２０％以上では、金属微粒子の凝集を抑えるのが困難である。
【００２５】
本発明における金属微粒子としては、可視光領域でＬＰＲを起こす金属が好ましい。具体的には、金、銀、銅、およびそれらの合金や混合物が挙げられる。
【００２６】
本発明における金属微粒子を保護する材料として、含窒素高分子が望ましい。特に、分子構造に−ＮＨ２を持つものが特に望ましい。これは、ポリアミド粒子の表面に存在するポリアミド末端のカルボン酸（−ＣＯＯＨ）またはカルボニル基（＞Ｃ＝Ｏ）と親和性の高く、一部カルボン酸（−ＣＯＯＨ）含窒素高分子の−ＮＨ２との間で、アミド結合が形成されていると考えられる。このことにより、金属微粒子を被覆した含窒素高分子はポリアミド粒子表面で強く結合されるため、金属微粒子はポリアミド粒子内に強く担持され、容易に脱離することがなくなると考えられる。
【００２７】
本発明における含窒素高分子の例として、ポリエチレンイミン、ポリアリルアミン、ポリビニルピリジン、ポリビニルピリジン、ポリアニリン、ポリアニリン誘導体、ポリピロール、ポリピロール誘導体等が挙げられる。
【００２８】
本発明における着色ポリアミド微粒子は、ポリアミド微粒子を分散させた溶液中で、含窒素高分子の共存下に金属種を含むイオンを還元することにより製造される。この方法によれば、還元により生成する金属微粒子が含窒素高分子に被覆された状態でポリアミド微粒子に担持されるので、含窒素高分子がポリアミド粒子表面で強く結合されるため、金属微粒子はポリアミド粒子内に強く担持され、容易に脱離することがなくなると考えられる。これに対し、還元後の金属微粒子溶液に、ポリアミド微粒子を接触させる方法では、金属微粒子はポリアミド微粒子にほとんど担持されない。
【００２９】
金属種を含むイオンとしては、金属塩化物、金属臭化物、金属硝酸塩、金属硫酸塩、金属酢酸塩、金属過塩素酸塩等が挙げられる。金属種の還元方法としては、ヒドラジン、水素化ホウ素ナトリウム等の無機還元剤を用いて常温または低音で還元する方法、ポリエチレンイミン、トリエチルアミン等のアミン類を用いて６０〜８０℃で還流することにより還元する方法、メタノール、エタノール等のアルコール中において６０〜８０℃で還流することにより還元する方法、アスコルビン酸、ホルムアルデヒド等の有機還元剤を用いて６０〜８０℃で還流することにより還元する方法、常温で紫外光を照射することにより還元する方法などが挙げられるがこれに限定されるものではない。
また、ポリエチレンイミンなどのように含窒素高分子自体が還元作用を有する場合には、他の還元剤を使用しなくてもよい。
【００３０】
着色ポリアミド微粒子の製造工程として、ポリアミド微粒子を分散させた溶液、含窒素高分子、金属種を含むイオンおよび還元剤は、イオンを還元する前にすべてを均一に混合することができれば、着色の度合いはそれらの添加順序には影響を及ぼさない。
【００３１】
本発明においては、製造した着色ポリアミド微粒子は、デカンテーション、ろ過あるいは遠心分離などの方法で固液分離させることができる。また、その後真空乾燥や恒温乾燥を用いて乾燥させることができる。
【実施例】
【００３２】
以下、実施例により本発明を具体的に説明するが、本発明はこれらの実施例に限定されるものではない。また粒子径、平均細孔径、空孔率、比表面積、ＩＣＰ、ＴＥＭ、ＵＶスペクトルなどの測定は次のように行った。
【００３３】
（平均粒子径）ポリアミド微粒子および金属微粒子の平均粒子径、粒子径分布は、電子顕微鏡（走査型電子顕微鏡ＳＥＭおよび透過型電子顕微鏡ＴＥＭ）を用いて、微粒子１００個の平均値として測定した。数平均粒子径、体積平均粒子径および粒子径分布指数（ＰＤＩ）は次式で表される。
数平均粒子径 :
【００３４】
【数１】
0005660080.tif 000002
体積平均粒子径:
【００３５】
【数２】
0005660080.tif 000003
粒子径分布指数：
【００３６】
【数３】
0005660080.tif 000004
ここで、Ｘｉ；個々の粒子径、ｎは測定数である。
【００３７】
（比表面積）ポリアミド微粒子の比表面積は、窒素吸着によるＢＥＴ法で３点測定をおこなった。
【００３８】
（平均細孔径・空孔率）ポリアミド微粒子の平均細孔径は、水銀ポロシメータにより測定した。測定範囲は、０．００３６〜１４μｍの範囲で平均細孔径を求めた。ポリアミド多孔質微粒子の空孔率は、１個の粒子中のポリアミドの体積と空間体積の割合を表す。ここで、ポリアミドの密度をρとして、空孔率（ｐｏｒｏｕｓｉｔｙ）を次式で表すことができる。ここで、Ｖｐ；粒子内空孔体積、
Ｖｓ；粒子内ポリマー体積とする。
Ｐ＝Ｖｐ／（Ｖｐ＋Ｖｓ）
即ち、粒子内累積細孔容積（Ｐ１）とすると
Ｐ＝Ｐ１／（Ｐ１＋（１／ρ））×１００
で表せられる。
細孔径に対する累積細孔容積の図から、粒子内累積細孔容積を算出し、上式に従って、粒子内空孔率（Ｐ）を算出する。このときポリアミド微粒子の密度ρは、ＤＳＣで求めた結晶化度χと結晶密度ρｃ、非晶密度ρaから
ρ＝χ・ρｃ＋（1−χ）・ρa
から求めた。ここでポリアミド６の結晶密度は１．２３ｃｍ３／ｇ、非晶密度は１．０９ｃｍ３／ｇ、ポリアミド１２の結晶密度は１．１ｃｍ３／ｇ、非晶密度は０．９９ｃｍ３／ｇとした。
【００３９】
着色ポリアミド微粒子中の金属微粒子の定量は、乾燥後の着色ポリアミド微粒子試料５ｍｇを硫硝酸にて湿式分解後、ＩＣＰ発光分析法によって、着色ポリアミド微粒子試料中の金属成分の発光強度から質量分率を求めた。
【００４０】
着色ポリアミド微粒子中の金属微粒子の存在は、着色ポリアミド微粒子の色および断面のＴＥＭ写真によって確認した。
【００４１】
着色ポリアミド微粒子中の金属微粒子の接着安定性は、水中に分散させた着色ポリアミド微粒子を１時間撹拌したのち、溶液部の着色を可視吸光分析することにより確認した。
【００４２】
実施例１
（１）ポリアミド６（宇部興産社製、１０１３Ｂ、分子量１３，０００）５０ｇを、ｍ−クレゾール溶液９５０ｇに溶解し、濃度５質量％ｍ−クレゾール溶液を得た。この溶液を攪拌しながら、メタノール５ｋｇと水１ｋｇからなる混合液６ｋｇを４０秒かけて投入した。攪拌を続け、溶液が均一になった時点で攪拌を停止し、静置したところ、しばらくして、ポリアミド６粒子が析出した。さらに２時間静置後、ろ紙を用いてろ別した析出物を、ろ紙上で２５℃のメタノール１００００ｍｌで３回洗浄した。次に、熱風乾燥機で、温度６０℃で、８時間乾燥し、続けて真空乾燥機で温度６０℃で、８時間乾燥した。乾燥したポリアミド６微粒子１０ｇを保温付きソックスレー抽出器に充填し、抽出器内にメタノールを１０時間還流して、多孔質ポリアミド６微粉末と接触させた。次に乾燥微粒子をメタノール１０質量％スラリーにして、１８０℃にて噴霧乾燥を行った。
得られた粒子を走査型電子顕微鏡で観察したところ、数平均粒子径１０．２μｍ、体積平均粒子径１０．７μｍの比較的均一な多孔質略球状粒子であった。ＰＤＩは１．０４であった。比表面積は９．５ｍ２／ｇ、平均細孔径は、０．１３６μｍ、空孔率は６１％であった。
【００４３】
（２）上記ポリアミド多孔質微粒子２．５ｇをエタノール４７５ｇ中に分散させ、該溶液に塩化金酸四水和物(以降塩化金と呼ぶ)１質量％水溶液８ｇ、ポリエチレンイミン(以降ＰＥＩと呼ぶ)１質量％水溶液５ｇを添加し、エタノール中で混合した。該溶液を７０℃で１時間還流したところ、赤色ポリアミド粒子がエタノール中に分散した懸濁液となった。ろ過して固液分離した後、真空乾燥を行うことにより、赤紫色に着色したポリアミド微粒子が得られた。このとき、ろ液は透明であった。
【００４４】
（３）この着色ポリアミド微粒子のＳＥＭ写真を図１に、断面ＴＥＭ写真を図２に示す。
金粒子の担持によるポリアミド微粒子の形態の変化は無いこと、ならびに粒径５ｎｍの金微粒子がポリアミド微粒子に分散していることが確認できる。また、これらの粒子の平均粒径に変化はなかった。一方比表面積は１０．１ｍ２／ｇ、平均細孔径は、０．０９７μｍであった。この着色粒子中の金の含有量をＩＣＰを用いて定量したところ、０．４９質量％の金が検出された。また、粉体１ｇを５０ｇの液体に均一攪拌（１時間）後、ろ過したろ液を可視吸収スペクトル装置にて４００ｎｍから８００ｎｍの透過率を測定したところ、全域に渡り透過率はほぼ１００％を維持し、着色剤の溶出または脱離は認められなかった。
【００４５】
比較例１
塩化金０．７５ｇおよびＰＥＩ０．５ｇを水５００ｍｌに溶解させたのち、７０℃で１時間還流することにより暗赤色のＰＥＩ保護金ナノ粒子水溶液を作製した。該ＰＥＩ保護金粒子溶液中に上記ポリアミド多孔質微粒子２．５ｇを分散させて、７０℃で攪拌した後、粒子をろ過洗浄した所、ほとんど着色されないポリアミド粒子が得られた。ろ液は暗赤色のままであった。
【図面の簡単な説明】
【００４６】
【図１】図１は、本発明の実施例１で得られた着色ポリアミド微粒子のＳＥＭ写真である。
【図２】図２は、本発明の実施例１で得られた着色ポリアミド微粒子の断面ＴＥＭ写真である。
【図１】
0005660080.tif 000005
【図２】
0005660080.tif 000006